ЛИТЕЙНЫЙ ЭЛЕМЕНТ И СПОСОБ НАНЕСЕНИЯ АНТИКОРРОЗИЙНОГО ПОКРЫТИЯ

2
3
1. Литейный элемент для устройства для литья расплава металла или выполнения операций с расплавом металла, содержащий металлический корпус (2) и участок (9) поверхности, контактирующий с расплавом металла, который в процессе литья подвержен воздействию расплава металла, отличающийся тем, что указанный металлический корпус (2) снабжен на указанном контактирующем с расплавом участке (9) поверхности антикоррозийным покрытием (3), стойким к расплаву металла и сформированным с использованием микрочастиц и/или наночастиц одного или более веществ из группы веществ, содержащей бориды, нитриды и карбиды переходных металлов и их сплавы, а также бор, кремний и AlO.
2. Литейный элемент по п. 1, дополнительно отличающийся тем, что указанные микрочастицы и/или наночастицы имеют средний размер в диапазоне от 50 нм до 50 мкм, в частности в диапазоне от 100 нм до 30 мкм.
2
3. Литейный элемент по п. 1, дополнительно отличающийся тем, что указанное антикоррозийное покрытие сформировано с использованием микрочастиц и/или наночастиц из TiB.
4. Литейный элемент по любому из пп. 1-3, дополнительно отличающийся тем, что указанное антикоррозийное покрытие представляет собой золь-гель покрытие с микрочастицами и/или наночастицами в качестве наполнителя.
5. Литейный элемент по п. 4, дополнительно отличающийся тем, что указанное золь-гель покрытие содержит гелеобразователь на основе циркония или кремния.
6. Литейный элемент по п. 4, дополнительно отличающийся тем, что указанное золь-гель покрытие содержит дополнительно введенную соль щелочного или щелочно-земельного металла и/или дополнительно введенный регулирующий вязкость полимер.
7. Литейный элемент по п. 5 или 6, дополнительно отличающийся тем, что указанное золь-гель покрытие сформировано множеством гелевых слоев покрытия, по меньшей мере два из которых содержат микрочастицы и/или наночастицы одного и того же вещества или различных веществ и/или по меньшей мере один слой покрытия сформирован без микрочастиц и/или наночастиц.
8. Литейный элемент по любому из пп. 1-3 или 5 и 6, дополнительно отличающийся тем, что указанный корпус выполнен из стали.
9. Литейный элемент по любому из п.п. 1-3 или 5 и 6, дополнительно отличающийся тем, что указанный литейный элемент предназначен для устройства для литья расплава алюминия.
10. Литейный элемент по любому из пп. 1-3 или 5 и 6, дополнительно отличающийся тем, что указанный литейный элемент предназначен для машины литья металла под давлением, в частности, представляет собой литейное приспособление, литейный бункер, компонент плавильной печи, компонент узла подачи расплава, компонент литейной формы или часть одного из указанных компонентов машины литья под давлением.
11. Способ нанесения антикоррозийного покрытия на подложку, в частности, на литейный элемент по любому из пп. 1-10, посредством золь-гель процесса с использованием в качестве наполнителя микрочастиц и/или наночастиц со средним размером частиц в диапазоне от 100 нм до 30 мкм.
12. Способ по п. 11, дополнительно отличающийся тем, что в указанном золь-гель процессе формируют множество гелевых слоев покрытия, по меньшей мере два из которых наполнены в качестве наполнителя микрочастицами и/или наночастицами одного и того же вещества или различных веществ.
13. Способ по п. 11 или 12, дополнительно отличающийся тем, что в указанном золь-гель процессе формируют множество гелевых слоев покрытия, по меньшей мере один последний из которых нанесен свободным от наполнителя, без микрочастиц и/или наночастиц.
14. Способ по любому из пп. 11 или 12, дополнительно отличающийся тем, что после формирования одного или более гелевых слоев покрытия выполняют этап обжига стеклования при температуре от 500°C до 650°C.